СПОСОБ ИЗГОТОВЛЕНИЯ ТЕРМООБРАБОТАННОГО ПОКРЫТОГО ИЗДЕЛИЯ С ИСПОЛЬЗОВАНИЕМ ПОКРЫТИЯ ИЗ АЛМАЗОПОДОБНОГО УГЛЕРОДА (DLC) И ЗАЩИТНОЙ ПЛЕНКИ

1. Способ изготовления термообработанного покрытого изделия, включающий:
термообработку покрытого стеклянного субстрата, причем покрытый стеклянный субстрат включает перед термообработкой стеклянный субстрат, слой, включающий алмазоподобный углерод (DLC) на стеклянном субстрате, и защитную пленку на стеклянном субстрате поверх, по меньшей мере, слоя, включающего DLC, в котором защитная пленка включает снимаемый слой, содержащий оксид цинка, препятствующий кислороду слой, содержащий нитрид алюминия и верхний покровный защитный слой;
в процессе указанной термообработки покрытого стеклянного субстрата со слоем, включающим DLC, и защитной пленкой на нем, защитная пленка предотвращает значительное сгорание слоя, включающего DLC, и в котором термообработка включает нагревание стеклянного субстрата до температуры(ур), достаточной для термической закалки, теплового упрочнения и/или теплового изгиба; и
подвергание защитной пленки воздействию снимающей жидкости и удаление, по меньшей мере, части защитной пленки в процессе и/или после указанной термообработки.
2. Способ по п.1, в котором снимаемый слой дополнительно содержит оксид одного или более из бора, борида титана, и/или магния.
3. Способ по п.1, в котором снимаемый слой дополнительно содержит субоксид Zn и/или Mg.
4. Способ по п.1, в котором снимаемый слой содержит субоксид цинка.
5. Способ по п.1, в котором верхний покровный защитный слой содержит нитрид кремния, и располагается поверх, по меньшей мере, препятствующего кислороду слоя.
6. Способ по п.1, в котором верхний покровный защитный слой является диэлектриком и располагается поверх препятствующего кислороду слоя, по меньшей мере, перед термообработкой.
7. Способ по п.6, в котором диэлектрический верхний покровный защитный слой содержит нитрид кремния.
8. Способ по п.1, в котором покрытый стеклянный субстрат дополнительно включает слой, содержащий нитрид кремния, расположенный между стеклянным субстратом и слоем, содержащим DLC.
9. Способ по п.1, в котором препятствующий кислороду слой дополнительно содержит один или более из оксида цинка, карбида кремния, оксида бора, оксида алюминия, оксинитрида алюминия, нитрида кремния, оксида кремния и/или оксинитрида кремния.
10. Способ по п.1, в котором снимаемый слой расположен поверх и напрямую контактирует со слоем, содержащим DLC, препятствующий кислороду слой расположен поверх и напрямую контактирует со снимаемым слоем, и верхний покровный защитный слой расположен поверх и напрямую контактирует с препятствующим кислороду слоем.
11. Способ по п.1, в котором снимаемый слой содержит оксид цинка со степенью окисления, изменяющейся непрерывным или не непрерывным образом перед термообработкой, с тем, чтобы перед термообработкой данный слой был более окисленным на расстоянии дальше от слоя, содержащего DLC, чем на расстоянии ближе к слою, содержащему DLC.
12. Способ по п.1, в котором термообработка включает нагревание стеклянного субстрата со слоем, содержащим DLC, и защитную пленку на нем, используя, по меньшей мере, температуру (ы), по меньшей мере, 550°С.
13. Способ по п.1, в котором термообработка включает нагревание стеклянного субстрата со слоем, содержащим DLC, и защитную пленку на нем, используя, по меньшей мере, температуру (ы), по меньшей мере, 580°С.
3
2
14. Способ по п.1, в котором слой, содержащий DLC, включает аморфный DLC и имеет больше sp связей углерод-углерод, чем sp связей углерод-углерод.
15. Способ по п.1, в котором слой, содержащий DLC, имеет среднюю твердость, по меньшей мере, 20 ГПа.
3
16. Способ по п.1, в котором слой, содержащий DLC, имеет плотность, по меньшей мере, примерно 2,7 г/см, и в котором слой, содержащий DLC, является гидрогенизированным.
17. Способ по п.1, в котором слой, содержащий DLC, является гидрогенизированным.
18. Способ по п.1, в котором покрытое изделие является, по существу, прозрачным, и используется в качестве душевой двери вслед за термообработкой и удалением защитной пленки.
19. Способ по п.1, в котором после указанной стадии удаления, по меньшей мере, часть слоя, содержащего DLC, становится открытой для того, чтобы быть внешним слоем покрытого изделия.